(57)【要約】【課題】端子と電線が異なる材質であっても、電蝕発生を回避しながら、電線と端子を機械的に強固に接合するとともに、電気的に安定した状態で接合することが可能な端子と電線の接合方法および電線接続用の端子を提供する。【解決手段】第１のかしめ片６に保持された電線５を外力が加わった応力下でかしめて、端子１と電気的に接合するとともに、第２のかしめ片７に保持された電線５を加熱電極１０、１２への通電により外力が加わらない無応力下で加熱した状態で端子１に半田付けして、端子１と電線５を機械的に接合する。また、電線５と異なる材質の端子１は、電線５との電触を回避するための表面処理がなされている。【選択図】図１
2014157716.tif 000002
【特許請求の範囲】
【請求項１】
撚り線を複数束ねた電線とは異なる材質からなり、電触回避の表面処理がなされたコネクタ部および電線接続部を有する端子を、前記電線接続部で電線に半田付けする端子と電線の接合方法であって、
前記電線接続部に、電線を外力が加わった応力下で保持する第１のかしめ片と、電線を外力が加わらない無応力下で保持する第２のかしめ片とを設け、両かしめ片を電線の長手方向に沿って所定間隔に離間して配置し、
前記第１のかしめ片をかしめることにより、電線を第１のかしめ片による外力が加わった応力下で、端子と電線を電気的に接合するとともに、
前記第２のかしめ片を電線に外力が加わらないようにかしめて電線に近接させ、加熱電極への通電により、電線を無応力下で加熱した状態で、第２のかしめ片との間隙から電線にフラックスおよびハンダを投入して端子に電線を半田付けすることによって、端子と電線を機械的に接合する、端子と電線の接合方法。
【請求項２】
請求項１において、さらに、
前記第１のかしめ片と第２のかしめ片との間に位置する電線を、加熱電極により外力が加わった応力下で加熱した状態におき、前記第２のかしめ片に投入されて両かしめ片間の電線に流入したフラックスおよびハンダによって、両かしめ片間の電線における撚り線同士を半田付けする、端子と電線の接合方法。
【請求項３】
請求項１または２において、
前記第１および第２のかしめ片はそれぞれ電線が挿入される電線収納部を有し、前記第１のかしめ片の電線収納部の横断面積は電線の横断面積よりも小さく、前記第２のかしめ片の電線収納部の横断面積は電線の横断面積よりも大きく形成されている、端子と電線の接合方法。
【請求項４】
請求項１から３のいずれか１項において、
前記電線がアルミニウムまたはアルミニウム合金製であり、前記端子が銅または銅合金製で表面が錫めっき処理されている、端子と電線の接合方法。
【請求項５】
請求項１から４のいずれか１項において、
前記第２のかしめ片に、かしめ片を貫通する１つ以上の貫通部位を設けている、端子と電線の接合方法。
【請求項６】
請求項１から４のいずれか１項において、
前記第２のかしめ片に、底部の切片を起立させる切り起こし部材を設けている、端子と電線の接合方法。
【請求項７】
撚り線を複数束ねた電線とは異なる材質からなり、電触回避の表面処理がなされた、コネクタ部と電線が半田付けにより接続される電線接続部とを有する電線接続用の端子であって、
前記電線接続部は、電線を外力が加わった応力下で保持する第１のかしめ片と、電線を外力が加わらない無応力下で保持する第２のかしめ片とを備えて、両かしめ片が電線の長手方向に沿って所定間隔に離間して配置されており、
前記第１のかしめ片がかしめられることにより、電線を第１のかしめ片による外力が加わった応力下で、端子と電線が電気的に接合されるとともに、
前記第２のかしめ片を電線に外力が加わらないようにかしめられて電線に近接させ、加熱電極への通電により、電線を無応力下で加熱した状態で、第２のかしめ片との間隙から電線にフラックスおよびハンダを投入して端子に電線を半田付けすることによって、端子と電線が機械的に接合される、電線接続用の端子。
【発明の詳細な説明】
【技術分野】
【０００１】
本発明は、端子が電線と異なる材質である場合に、当該端子と電線の接合方法および電線接続用の端子に関するものである。
【背景技術】
【０００２】
従来、電線としては、銅または銅合金製のものが多く用いられている。その一方、アルミニウムまたはアルミニウム合金は電導性もよく、銅などに比べて軽量かつ安価であるので、電線にアルミニウムなどを用いることができれば利点が多い。
【０００３】
しかし、電線にアルミニウムなどを用いた場合、これと異なる材質の銅や銅合金製の端子との接合が必要になるが、このとき、電線と端子間で電触が生じて電線が腐食するおそれがある。
【０００４】
このため、従来から、端子金具にアルミニウム線を圧着接続したあと圧着部全体をホットメルトモールディングする水密封止構造として、電触防止機能を向上させた圧着接続構造が知られている（例えば、特許文献１）。
【０００５】
一方、加熱電極（ヒュージング溶接電極や抵抗溶接電極など）で絶縁被覆された電線を挟んで加熱しながら加圧することにより、絶縁被覆を溶かして電線と端子を接合する端子構造が従来から知られている（例えば、特許文献２）。
【先行技術文献】
【特許文献】
【０００６】
【特許文献１】特開２００６−２８６３８５号公報
【特許文献２】特開２０００−２７７３２５号公報
【発明の概要】
【発明が解決しようとする課題】
【０００７】
しかし、特許文献１および２のように、アルミニウムなどの電線を加圧および加熱する圧着接続により端子に接合すると、銅などに比べて強度が低いため、電線が当該加圧により折れてしまう場合があり、機械的な接合が弱いという問題があった。その一方、端子と電線の導通を確保して電気的な接合を安定させる必要もある。
【０００８】
また、特許文献１のように、電蝕防止のために水密封止構造とするのは、端子と電線接合の工程数が増加するとともに、端子構造が複雑となる。
【０００９】
本発明は、端子と電線が異なる材質であっても、電蝕発生を回避しながら、電線と端子を機械的に強固に接合するとともに、電気的に安定した状態で接合することが可能な端子と電線の接合方法および電線接続用の端子を提供することを目的とする。
【課題を解決するための手段】
【００１０】
上記目的を達成するために、本発明の一構成に係る端子と電線の接合方法は、撚り線を複数束ねた電線とは異なる材質からなり、電触回避の表面処理がなされたコネクタ部および電線接続部を有する端子を、前記電線接続部で電線に半田付けするものであって、前記電線接続部に、電線を外力が加わった応力下で保持する第１のかしめ片と、電線を外力が加わらない無応力下で保持する第２のかしめ片とを設け、両かしめ片を電線の長手方向に沿って所定間隔に離間して配置し、前記第１のかしめ片をかしめることにより、電線を第１のかしめ片による外力が加わった応力下で、端子と電線を電気的に接合するとともに、前記第２のかしめ片を電線に外力が加わらないようにかしめて電線に近接させ、加熱電極への通電により、電線を無応力下で加熱した状態で、第２のかしめ片との間隙から電線にフラックスおよびハンダを投入して端子に電線を半田付けすることによって、端子と電線を機械的に接合する。
【００１１】
この構成によれば、第１のかしめ片に保持された電線を外力が加わった応力下でかしめて、撚り線同士の接合密度を増大させることにより、端子と電気的に接合するとともに、第２のかしめ片に保持された電線を加熱電極への通電により外力が加わらない無応力下で加熱した状態で端子に半田付けして、電線外周面と端子との接合強度を増大させることにより、端子と電線を機械的に接合する。また、電線と異なる材質の端子は、電線との電触を回避するための表面処理がなされている。したがって、端子と電線が異なる材質であっても、電蝕発生を回避しながら、電線と端子を機械的に強固に接合するとともに、電気的に安定した状態で接合することが可能となる。
【００１２】
本発明では、さらに、前記第１のかしめ片と第２のかしめ片との間に位置する電線を、加熱電極により外力が加わった応力下で加熱した状態におき、前記第２のかしめ片に投入されて両かしめ片間の電線に流入したフラックスおよびハンダによって、両かしめ片間の電線における撚り線同士を半田付けすることが好ましい。この場合、両かしめ片間で撚り線同士を半田付けするので、電線と端子を機械的により強固に接合することができる。
【００１３】
また、前記第１および第２のかしめ片はそれぞれ電線が挿入される電線収納部を有し、前記第１のかしめ片の電線収納部の横断面積は電線の横断面積よりも小さく、前記第２のかしめ片の電線収納部の横断面積は電線の横断面積よりも大きく形成されていることも好ましい。この場合、第１のかしめ片に保持された電線を容易に応力下でかしめることができ、第２のかしめ片を電線に外力が加わらないように容易に無応力下でかしめることができる。
【００１４】
好ましくは、前記電線がアルミニウムまたはアルミニウム合金製であり、前記端子が銅または銅合金製で表面が錫めっき処理されている。したがって、端子と電線が異なる材質であっても、電蝕発生を回避しながら、電線と端子を機械的に強固に接合するとともに、電気的に安定した状態で接合することが可能となる。
【００１５】
好ましくは、前記第２のかしめ片に、かしめ片を貫通する１つ以上の貫通部位を設けている。したがって、かしめ片の貫通部位を介して、フラックスおよびハンダの流れを良好にするとともに、加熱電極による熱が電線に伝播しやすくなる。また、前記第２のかしめ片に、底部の切片を起立させる切り起こし部材を設けている。したがって、かしめ片と撚り線の接触面が増大して、加熱電極による熱が撚り線間内部に伝播しやすくなる。
【００１６】
本発明の他の構成に係る電線接続用の端子は、撚り線を複数束ねた電線とは異なる材質からなり、電触回避の表面処理がなされた、コネクタ部と電線が半田付けにより接続される電線接続部とを有するものであって、前記電線接続部は、電線を外力が加わった応力下で保持する第１のかしめ片と、電線を外力が加わらない無応力下で保持する第２のかしめ片とを備えて、両かしめ片が電線の長手方向に沿って所定間隔に離間して配置されている。前記第１のかしめ片をかしめられることにより、電線を第１のかしめ片による外力が加わった応力下で、端子と電線が電気的に接合されるとともに、前記第２のかしめ片を電線に外力が加わらないようにかしめられて電線に近接させ、加熱電極への通電により、電線を無応力下で加熱した状態で、第２のかしめ片との間隙から電線にフラックスおよびハンダを投入して端子に電線を半田付けすることによって、端子と電線が機械的に接合される。
【００１７】
この構成によれば、電線は第１のかしめ片による外力が加わった応力下でかしめられて、撚り線同士の接合密度を増大させて、端子と電気的に接合されるとともに、第２のかしめ片による外力が加わらない無応力下で加熱した状態で端子に半田付けして、撚り線表面と端子との接合強度を増大させて、端子と電線が機械的に接合される。また、電線と異なる材質の端子は、電線との電触を回避するための表面処理がなされている。したがって、端子と電線が異なる材質であっても、電蝕発生を回避しながら、電線と端子を機械的に強固に接合するとともに、電気的に安定した状態で接合することが可能となる。
【発明の効果】
【００１８】
本発明では、電線と異なる材質の端子と電線とを、第１のかしめ片により電気的に接合し、第２のかしめ片により機械的に接合する。また、端子に電線との電触を回避するための表面処理をする。これにより、端子と電線が異なる材質であっても、電蝕発生を回避しながら、電線と端子を機械的に強固に接合するとともに、電気的に安定した状態で接合することが可能となる。
【図面の簡単な説明】
【００１９】
【図１】（Ａ）は本発明の第１実施形態にかかる電線接続用の端子を示す展開図、（Ｂ）はその電線接続用の端子を示す斜視図、（Ｃ）は完成した端子と電線の接続状態を示す斜視図である。
【図２】端子と電線の接合状態を示す斜視図である。
【図３】（Ａ）〜（Ｃ）は第２のかしめ片の変形例を示す斜視図である。
【図４】第２のかしめ片の他の変形例を示す斜視図である。
【発明を実施するための形態】
【００２０】
以下、本発明の好ましい実施形態について図面を参照しながら説明する。図１は、本発明の第１実施形態にかかる端子と電線の接続状態を示す斜視図である。図２は、端子と電線の接合状態を示す斜視図である。図１（Ａ）のように、端子１は、電線５と異なる材質からなり、コネクタ部２および電線５を半田付けにより接続する電線接続部３を有する。図１（Ｂ）のように、電線接続部３は第１のかしめ片６および第２のかしめ片７を有する。図１（Ｃ）のように、電線５は、電線接続部３に保持された状態で端子１に接合される。コネクタ部２と電線接続部３は、電線５の長手方向Ｘと合致した方向に沿って並んでいる。
【００２１】
図２のように、例えばヒュージング溶接電極のような加熱電極はタングステン製で、２つの上電極１０、１１と１つの下電極１２とを備えている。電線５と端子１は、上電極１０、１１と１つの下電極１２により上下から挟まれた状態で、各電極への通電により加熱される。
【００２２】
図１（Ａ）のように、電線５は例えばアルミニウムまたはアルミニウム合金製の撚り線を束ねたものからなり、端子１は、これと異なる材質の例えば銅または黄銅のような銅合金の板材からなり、表面が錫めっき処理されている。これにより、端子１と電線５が異なる材質であっても、錫めっきの表面処理により電蝕発生が回避される。
【００２３】
電線接続部３は、電線５を外力が加わった応力下で保持する第１のかしめ片６と、電線５を外力が加わらない無応力下で保持する第２のかしめ片７とを備えている。第１および第２のかしめ片６、７は、それぞれ両側のかしめ片を内側に曲げて形成される、図１（Ｂ）のような電線５が挿入される電線収納部８、９を有する。第１および第２のかしめ片６、７は電線５の長手方向Ｘに沿って、所定間隔に離間して設けられており、第１のかしめ片６が電線５の先端側に配置されている。
【００２４】
図１（Ｂ）のように、電線５の横断面積Ａに対して、第１のかしめ片６電線収納部８の横断面積Ａ１は、例えば、Ａ１≦０．８５Ａの範囲に設定される。つまり、第１のかしめ片６の電線収納部８の内周面と電線５の外周面５ａとの間には間隙がない状態にある。このとき、第１のかしめ片６をかしめることにより電線５が端子１の上面に強く押圧されて、電線５が第１のかしめ片６による外力が加わった応力下の状態となる。これにより、電線５における撚り線同士が隙間なく密着して、撚り線同士の接合密度が増大することにより、端子１と電線５が電気的に安定して接合される。なお、アルミニウムまたはアルミニウム合金製の電線５の先端部分は予め酸化皮膜が除去された状態で、第１のかしめ片６によりかしめられる。
【００２５】
電線５は、第１のかしめ片６によりかしめられることにより、ある程度機械的な強度を有するので、ヒュージング溶接に際して、第２のかしめ片７のかしめ前に、端子１が電線５から抜け落ちないように保持されて、仮り止めとして使用されることが可能となる。第２のかしめ片７がかしめられて、電線５が半田付けされた後は、第２のかしめ片７が専ら機械的強度を負担して、第１のかしめ片６は、機械的な負担がほとんど掛からず、専ら電気的接合を負担する。
【００２６】
一方、図１（Ｂ）のように、電線５の横断面積Ａに対して、第２のかしめ片７の電線収納部９の横断面積Ａ２は、例えば、１．０１Ａ≦Ａ２≦１．０５Ａの範囲に設定される。つまり、第２のかしめ片７の電線収納部８の内周面と電線５の外周面との間に間隙がある状態もしくは僅かに接触する状態に設定される。このとき、第２のかしめ片７が電線５に外力が加わらないようにかしめられて電線５に近接させ、図２のように、ヒュージング溶接電極１０、１２への電流量および時間が適切に制御された通電により、電線５を無応力下で加熱した状態で、第２のかしめ片７との間隙から電線５にフラックスおよびハンダが投入されて端子１に電線５が半田付けされる。
【００２７】
この場合、電線５は、かしめ片により強固にかしめられて固定されるのではなく、かしめ片を撚り線の束の外形に沿ってゆるく曲げることにより、かしめ片の内周面と電線５の外周面５ａとの間に間隙が形成された状態で、電線５が電線接続部３内でがたつかない程度の非かしめ状態で保持される。また、この間隙からフラックスおよびハンダを投入しやすくなる。したがって、アルミニウム製のように折れやすい電線５の折れが防止されて適切な半田付けが可能となる。
【００２８】
これにより、電線５の外周面５ａ全体にフラックスおよびハンダがまわり、電線５の外周面５ａと端子１との接合強度を増大させて、端子１と電線５が機械的に強固に接合される。このとき、第２のかしめ片７は、フラックスおよびハンダが撚り線間内部まで浸透しないことから、電気的な接合密度が低く、専ら機械的強度を負担するものであり、上記した第１のかしめ片６が専ら電気的接合を負担する。
【００２９】
図２のように、第１および第２のかしめ片６、７間に位置する電線５を、ヒュージング溶接電極における上電極１１と下電極１２の間で挟んで加圧し、外力が加わった応力下で、電極１１、１２への通電により加熱した状態におき、両かしめ片６、７間の電線５に第２のかしめ片７へ投入されて流入したフラックスおよびハンダにより、両かしめ片６、７間の電線５における撚り線同士を半田付けして、端子１と電線５をより強固に機械的に接合することができる。さらに、このフラックスおよびハンダの一部は、第１のかしめ片６内の電線５にも流入し、撚り線間を半田付けして、機械的な接合強度を向上させることもできる。この場合、上電極１０および１１と下電極１２との通電を同時にしてもよいし、時間的にずらして行ってもよい。
【００３０】
こうして、本発明では、第１のかしめ片に保持された電線を外力が加わった応力下でかしめて、撚り線同士の接合密度を増大させて、端子と電気的に接合するとともに、第２のかしめ片に保持された電線をヒュージング溶接への通電により外力が加わらない無応力下で加熱した状態で端子に半田付けして、電線外周面と端子との接合強度を増大させて、端子と電線を機械的に接合する。また、電線と異なる材質の端子は、電線との電触を回避するための表面処理がなされている。したがって、端子と電線が異なる材質であっても、電蝕発生を回避しながら、電線と端子を機械的に強固に接合するとともに、電気的に安定した状態で接合することが可能となる。
【００３１】
図３（Ａ）〜（Ｃ）は第２のかしめ片７の変形例を示す斜視図である。第２のかしめ片７には、かしめ片７を貫通する１つ以上の貫通部位１５が設けられている。その他の構成は第１実施形態と同様である。図３（Ａ）は、かしめ片７の頂面に、平面視で略Ｌ字状の貫通部位１５Ａが設けられている。この場合、電線５に直接、ヒュージング溶接電極が接触することも可能となる。図３（Ｂ）は、かしめ片７の頂面から側面にかけてスリット状の貫通部位１５Ｂが設けられている。図３（Ｃ）は、かしめ片７の頂面および側面に、複数の貫通部位１５Ｃが設けられている。したがって、これらの変形例では、第２のかしめ片７の貫通部位１５を介して、フラックスおよびハンダの流れを良好にするとともに、ヒュージング溶接電極による熱が電線５に伝播しやすくなる。
【００３２】
また、図４に示すように、第２のかしめ片７に、底面の切片を起立させる切り起こし部材１６を設けている。したがって、撚り線が切り起こし部材１６によってかしめ片の内周面に接近して、第２のかしめ片７と撚り線の接触面積が増大し、ヒュージング溶接電極による熱が撚り線間内部に伝播しやすくなる。
【００３３】
なお、上記各実施形態では、加熱電極として、ヒュージング溶接電極で電線を加熱しているが、抵抗溶接電極で加熱してもよい。
【符号の説明】
【００３４】
１：電線接続用の端子
２：コネクタ部
３：電線接続部
５：電線
６：第１のかしめ部
７：第２のかしめ部
８：第１のかしめ部の電線収納部
９：第２のかしめ部の電線収納部
１０：上電極（加熱電極）
１１：上電極（加熱電極）
１２：下電極（加熱電極）
１５：貫通部位
１６：切り起こし部材
【図１】
2014157716.tif 000003
【図２】
2014157716.tif 000004
【図３】
2014157716.tif 000005
【図４】
2014157716.tif 000006